КОМПОЗИЦИЯ, СПОСОБНАЯ СНИЖАТЬ ВЫБРОСЫ CO И NOX, ЕЕ СПОСОБ ПОЛУЧЕНИЯ И ПРИМЕНЕНИЕ И СПОСОБ КАТАЛИТИЧЕСКОГО КРЕКИНГА В ПСЕВДООЖИЖЕННОМ СЛОЕ

1. Композиция, способная снижать выбросы CO и NOx, содержащая: носитель на основе неорганического оксида и первый элемент-металл, нанесенный на носитель на основе неорганического оксида, причем первый элемент-металл выбирают из группы, состоящей из элементов-неблагородных металлов группы VIII, причем первый элемент-металл включает Fe и Co, и причем массовое отношение Fe к Co составляет 1:(0,1-10) в пересчете на оксиды.
2. Композиция по п. 1, причем композиция также содержит второй элемент-металл, нанесенный на носитель на основе неорганического оксида, причем второй металл представляет собой по меньшей мере один, выбранный из группы, состоящей из элементов-металлов из группы IA и/или IIA, и причем в пересчете на общую массу композиции носитель на основе неорганического оксида находится в количестве 10-90 масс. %, и в пересчете на оксиды первый элемент-металл находится в количестве 0,5-50 масс. %, а второй элемент-металл находится в количестве 0,5-20 масс. %.
3. Композиция по п. 1 или 2, причем композиция также содержит третий элемент-металл, нанесенный на носитель на основе неорганического оксида, причем третий металл представляет собой по меньшей мере один, выбранный из группы, состоящей из элементов-неблагородных металлов из групп IB-VIIB, и причем в пересчете на общую массу композиции третий элемент-металл находится в количестве 0,5-20 масс. % в пересчете на оксиды.
4. Композиция по любому из пп. 1-3, причем композиция также содержит четвертый элемент-металл, нанесенный на носитель на основе неорганического оксида, причем четвертый металл представляет по меньшей мере один, выбранный из группы, состоящей из элементов-благородных металлов, и причем в пересчете на общую массу композиции четвертый элемент-металл находится в количестве 0,001-0,15 масс. % в пересчете на элементы.
5. Композиция по любому из пп. 1-4, причем композиция содержит носитель на основе неорганического оксида и первый элемент-металл, второй элемент-металл, третий элемент-металл и четвертый элемент-металл, нанесенные на носитель на основе неорганического оксида, и причем в пересчете на общую массу композиции носитель на основе неорганического оксида находится в количестве 50-90 масс. %, и в пересчете на оксиды первый элемент-металл находится в количестве 3-30 масс. %, второй элемент-металл находится в количестве 1-20 масс. %, третий элемент-металл находится в количестве 1-10 масс. %, и в пересчете на элементы четвертый элемент-металл находится в количестве 0,005-0,1 масс. %.
6. Композиция по любому из пп. 1-5, в которой массовое отношение Fe к Co составляет 1:(0,3-3) в пересчете на оксиды.
7. Композиция по любому из пп. 1-6, в которой рентгенограмма композиции содержит дифракционные пики при 2θ 42,6°, 44,2° и 44,9°.
8. Композиция по любому из пп. 1-7, в которой носитель на основе неорганического оксида представляет собой по меньшей мере один, выбранный из группы, состоящей из оксида алюминия, диоксида кремния-оксида алюминия, цеолита, шпинели, каолина, диатомита, перлита и перовскита.
9. Композиция по любому из пп. 1-8, в которой второй элемент-металл представляет собой по меньшей мере один, выбранный из группы, состоящей из Na, K, Mg и Ca;
третий элемент-металл представляет собой по меньшей мере один, выбранный из группы, состоящей из Cu, Zn, Ti, Zr, V, Cr, Mo, W, Mn и редкоземельных элементов;
четвертый элемент-металл представляет собой по меньшей мере один, выбранный из группы, состоящей из Pt, Ir, Pd, Ru и Rh.
10. Способ получения композиции по п. 1, предусматривающий:
(1) получение суспензии путем смешивания предшественника носителя на основе неорганического оксида, предшественника первого металла и воды, сушку распылением суспензии, а затем прокаливание с получением композиции.
11. Способ по п. 10, предусматривающий:
(1) получение суспензии путем смешивания предшественника носителя на основе неорганического оксида, предшественника первого металла, предшественника второго металла и воды, сушку распылением суспензии, а затем прокаливание с получением композиции.
12. Способ по п. 10 или п. 11, предусматривающий:
(1) получение суспензии путем смешивания предшественника носителя на основе неорганического оксида, предшественника первого металла, предшественника второго металла, предшественника третьего металла и воды, сушку распылением суспензии, а затем прокаливание с получением композиции.
13. Способ по любому из пп. 10-12, дополнительно предусматривающий:
(2) пропитку композиции, полученной на стадии (1), в пропиточном растворе, содержащем предшественник четвертого элемента-металла, с получением твердого продукта, а затем сушку твердого продукта и/или выполнение второго прокаливания.
14. Способ по любому из пп. 10-13, в котором прокаливание на стадии (1) выполняют в углеродсодержащей атмосфере при температуре 400-1000°С в течение 0,1-10 часов.
15. Способ по любому из пп. 10-14, в котором носитель на основе неорганического оксида представляет собой оксид алюминия; и причем перед получением суспензии предшественник оксида алюминия обрабатывают кислотной пептизацией, и кислота, используемая в кислотной пептизации, представляет собой соляную кислоту, и кислотную пептизацию проводят с отношением кислоты к оксиду алюминия 0,12-0,22:1 в течение 20-40 минут.
16. Способ по п. 13, причем способ дополнительно предусматривает после пропитки стадии (2) выполнение щелочной обработки твердого продукта перед сушкой и/или вторым прокаливанием; и
причем щелочная обработка включает: получение суспензии путем смешивания твердого продукта и щелочного раствора или промывание твердого продукта щелочным раствором.
17. Применение композиции, способной снижать выбросы CO и NOx, по любому из пп. 1-9 для обработки дымового газа.
18. Применение композиции, способной снижать выбросы CO и NOx, по любому из пп. 1-9 для обработки дымового газа от регенерации в процессе каталитического крекинга.
19. Способ каталитического крекинга в псевдоожиженном слое, предусматривающий: контакт и реакцию жидких нефтепродуктов с катализатором и регенерацию катализатора после контакта и реакции, причем катализатор содержит катализатор каталитического крекинга и композицию, способную снижать выбросы CO и NOx, и причем композиция, способная снижать выбросы CO и NOx, представляет собой композицию, способную снижать выбросы CO и NOx, по любому из пп. 1-9.
20. Способ каталитического крекинга в псевдоожиженном слое по п. 19, в котором композиция, способная снижать выбросы CO и NOx, находится в количестве 0,05-5 масс. % в пересчете на общую массу катализатора.